(57)【要約】【課題】細文字の印刷性に優れるフレキソ印刷原版を提供する。【解決手段】少なくとも、（Ａ）支持体、（Ｂ）感光性樹脂層、（Ｃ）保護層、（Ｄ）感熱マスク層からなるフレキソ印刷原版であって、１００μｍ細線をマスク開口したときに再現するレリーフの幅が（式１）を満足し、且つレリーフがフラットトップ形状であることを特徴とするフレキソ印刷原版。８０μｍ  ≦  １００μｍ細線を開口したときのレリーフ幅（μｍ）  ≧  ９８μｍ（式１）【選択図】  なし【特許請求の範囲】
【請求項１】
少なくとも、（Ａ）支持体、（Ｂ）感光性樹脂層、（Ｃ）保護層、（Ｄ）感熱マスク層からなるフレキソ印刷原版であって、１００μｍ細線をマスク開口したときに再現するレリーフの幅が（式１）を満足し、且つレリーフがフラットトップ形状であることを特徴とするフレキソ印刷原版。
８０μｍ  ≦  １００μｍ細線をマスク開口したときのレリーフ幅（μｍ）  ≧  ９８μｍ（式１）
【請求項２】
（Ｃ）保護層がポリビニルアルコールとエマルション化合物を含むことを特徴とする請求項１に記載のフレキソ印刷原版。
【請求項３】
（Ｃ）保護層がポリビニルアルコールと、ポリビニルアルコールに相溶しないエマルション化合物を含むことを特徴とする請求項１〜２に記載のフレキソ印刷原版。
【発明の詳細な説明】
【技術分野】
【０００１】
本発明は、コンピュータ製版技術によりフレキソ印刷版を製造するために使用されるフレキソ印刷原版に関し、特に、微細文字を鮮明に印刷できるフレキソ印刷原版に関する。
【背景技術】
【０００２】
近年、フレキソ印刷では、微細文字の印刷性がより重要視されている。なぜなら、国際化の進行に伴い、狭いスペースに複数の言語での印刷が必要とされる場合が増えおり、一つ一つの文字サイズを小さくしなければならない為である。そこで、微細文字をより鮮明に印刷できるフレキソ印刷版が強く求められている。
【０００３】
これまでに微細文字の印刷性を向上させるために様々な改良が行われている。なかでも、ＣＴＰ（Ｃｏｍｐｕｔｅｒ  ｔｏ  Ｐｌａｔｅ）製版技術の開発はフレキソ印刷品位を格段に向上させた。ＣＴＰ技術とは、コンピュータ上で処理された情報を印刷版上に直接出力してレリーフとなる凹凸パターンを得る方法である。
【０００４】
ＣＴＰ技術の具体例として、特許文献１に、感光性樹脂層上に化学線に対して不透明な感熱マスク層を設け、赤外線レーザーでこの感熱マスク層を蒸発させることにより画像マスクを形成する方法が挙げられている。ＣＴＰ技術ではネガフィルムを使用しないことから、ネガフィルムで発生していた光散乱を低減できる。この結果、レリーフ形状がシャープとなり微細文字の印刷性が向上する。
【０００５】
また、特許文献２には酸素による重合阻害を利用して故意にレリーフサイズをマスク開口サイズよりも小さくする技術が開示されている。この方法ではレリーフサイズが大幅に小さくなることから特に微細な網点印刷において鮮明な印刷を達成している。
【０００６】
ただ、特許文献１のフレキソ印刷原版では、保護層には感光層と実質的に非相溶の物質が単独で使用されており酸素遮断性が十分に高いために、レリーフサイズはマスク開口サイズよりも大きくなった。結果、本来のデザインよりも太った文字しか印刷できなかった。一方、特許文献２のフレキソ印刷原版では、保護層を使用していないために、レリーフサイズはマスクの開口サイズよりも大幅に小さくなるが、微細文字はレリーフ上に再現しないという課題があった。また、レリーフのエッジが丸みを帯びた形状（ラウンドトップ）でり、印刷部と非印刷部の境界が不鮮明であるため、僅かな印刷条件の違いで印刷品位が大幅に低下することがあった。このように、微細文字を本来のデザインと全く同一に印刷できるフレキソ印刷原版が得られていないのが現状である。
【先行技術文献】
【特許文献】
【０００７】
【特許文献１】特許２７７３９８１号
【特許文献２】特許２９１６４０８号
【発明の概要】
【発明が解決しようとする課題】
【０００８】
本発明は、かかる従来技術の現状に鑑み創案されたものであり、その目的は、微細文字の印刷性に優れるフレキソ印刷原版を提供することである。
【課題を解決するための手段】
【０００９】
本発明者らは、かかる目的を達成するために鋭意検討した結果、少なくとも（Ａ）支持体、（Ｂ）感光性樹脂層、（Ｃ）保護層、（Ｄ）感熱マスク層からなるフレキソ印刷原版であって、１００μｍ細線をマスク開口したときに再現するレリーフの幅が（式１）を満足し、且つレリーフがフラットトップ形状であることを特徴とするフレキソ印刷原版を使用することで解決できることを見出した。
８０μｍ  ≦  １００μｍ細線を開口したときのレリーフ幅（μｍ）  ≧  ９８μｍ（式１）
【００１０】
本発明の好ましい実施形態によれば、（C）保護層はポリビニルアルコールとエマルション化合物を含んでおり、さらに好ましくはエマルション化合物はポリビニルアルコールと非相溶性である。
【発明の効果】
【００１１】
本発明のフレキソ印刷原版は、レリーフサイズがマスク開口サイズより適度に小さいことから微細文字をデザインと同じサイズで印刷できることができる。
【発明を実施するための形態】
【００１２】
以下、本発明のフレキソ印刷原版を詳細に説明する。
【００１３】
本発明のフレキソ印刷原版は、１００μｍ細線をマスク開口したときに再現するレリーフの幅が（式１）を満足することが必須である。
８０μｍ  ≦  １００μｍ細線をマスク開口したときのレリーフ幅（μｍ）  ≧  ９８μｍ（式１）
【００１４】
レリーフ幅が８０μｍよりも小さい場合では、そもそも微細文字をレリーフ上に再現できない問題が発生する。一方、レリーフ幅が９８μｍよりも大きい場合、印刷時の印刷太りも重なり、印刷された文字は本来のデザインよりも大幅に太った不鮮明なものとなる。レリーフサイズが開口サイズに対して適度に小さくなることが極めて重要である。さらに好ましいレリーフ幅としては、９０μｍ以上９７μｍ未満である。ここでいうレリーフ幅とは、細線の中心部高さから２μｍ低くなった箇所までの水平距離を指している。
【００１５】
１００μｍ細線でみられるマスク開口サイズとレリーフサイズの関係は、各線幅の細線にも共通している。従い、１００μｍの細線を測定すれば、すべての線幅の細線および文字の開口サイズとレリーフサイズの関係を把握できる。具体的に例を挙げると、１００μｍ開口したときのレリーフサイズが９０μｍであった場合、８０μｍ開口したときのレリーフサイズは７０μｍであり、４０μｍ開口したときのレリーフサイズは３０μｍである。またこの関係は、独立点や網点箇所についても同様である。
【００１６】
また、本発明のフレキソ印刷原版は、レリーフがフラットトップであることが必須である。ここでいうフラットトップとは、印刷部と非印刷部の境界が明確に区別されていることを意味する。具体的には、１００μｍ細線の端部から高さが１０μｍ下がるまでの水平距離で定義することができる。この水平距離が短いほど境界が明確でありフラットトップであり、水平距離が長いほど境界が不明確でラウンドトップ（エッジが丸みを帯びている）を意味する。本願では、水平距離が１５μｍ未満である場合をフラットトップ、１５μｍ以上である場合をラウンドトップとして区別する。レリーフがラウンドトップの場合、印刷部と非印刷部の境界が不明瞭であるために、僅かな印刷圧力の違いで文字印刷性に大きな違いが生じる。
【００１７】
本発明のフレキソ印刷原版は、少なくとも（Ａ）支持体、（Ｂ）感光性樹脂層、（Ｃ）保護層、（Ｄ）感熱マスク層が順次積層した構成を有する。
【００１８】
本発明の原版に使用される（Ａ）支持体は、可撓性であるが、寸法安定性に優れた材料が好ましく、例えばスチール、アルミニウム、銅、ニッケルなどの金属製支持体、ポリエチレンテレフタレートフィルム、ポリエチレンナフタレートフィルム、ポリブチレンテレフタレートフィルム、またはポリカーボネートフィルムなどの熱可塑性樹脂製支持体を挙げることができる。これらの中でも、寸法安定性に優れ、充分に高い粘弾性を有するポリエチレンテレフタレートフイルムが特に好ましい。支持体の厚みは、機械的特性、形状安定化あるいは印刷版製版時の取り扱い性等から５０〜３５０μｍ、好ましくは１００〜２５０μｍが望ましい。また、必要により、支持体と感光性樹脂層との接着性を向上させるために、それらの間に接着剤を設けても良い。
【００１９】
本発明の原版に使用される（Ｂ）感光性樹脂層は、合成高分子化合物、光重合性不飽和化合物、及び光重合開始剤の必須成分と、可塑剤、熱重合防止剤、染料、顔料、紫外線吸収剤、香料、又は酸化防止剤などの任意の添加剤とから構成される。感光層の具体的な例として、特許第２７７３９８１号、特許４２００５１０号、特開２００６−１６３２８４号、特開平９−１６６８７５号等を挙げることができる。
【００２０】
本発明の原版に使用される（Ｃ）保護層は、感光性樹脂層の酸素による重合阻害を適度に防止し、レリーフサイズをマスク開口サイズよりも小さく再現させるために重要な働きをする。保護層を用いない場合では、酸素重合阻害によりレリーフサイズが過度に小さくなり過ぎる。また、形状がラウンドトップになるという問題もある。
【００２１】
(Ｃ)保護層の好ましい構成成分としては、ポリビニルアルコールとエマルション化合物の混合物からなるものである。ポリビニルアルコールとエマルション化合物を組み合わせることで、保護層の酸素透過性を容易に調整することが可能である為である。ポリビニルアルコール単独、もしくは可塑剤を併用してなる保護層では、酸素遮断性が高すぎて良好なレリーフは得られない。本発明者らはポリビニルアルコールにエマルション化合物を配合することで保護層の酸素透過性を大きく低下させることができることを見出し、そして微細文字印刷性に適するレリーフ形状を発見することができた。
【００２２】
ポリビニルアルコールにエマルションを混合することで、酸素透過性を低下できた理油としては、エマルション化合物がポリビニルアルコールの結晶性を大きく低下させた為、エマルション箇所自体が大きな酸素透過性をもつ為、エマルション中の乳化剤がポリビニルアルコール間の水素結合を崩した為などの理由が考えられる。
【００２３】
さらに好ましい（Ｃ）保護層の形態としては、エマルション化合物は、ポリビニルアルコールと非相溶の化合物を用いることである。この場合、特に酸素透過性を大きく低下させることができる。一方で、エマルション化合物単体から保護層を作成した場合では、感光層成分とのマイグレートが発生し経時で性能が変化するという問題がある。また、酸素阻害が強くなりすぎて最適なレリーフ幅を得ることが難しい。
【００２４】
エマルションとしては、ポリエステルエマルション、ポリブタジエンエマルション、天然ゴムエマルション、スチレン−ブタジエン共重合体エマルション、アクリロニトリル−ブタジエン共重合体エマルション、ポリクロロプレンエマルション、ポリイソプレンエマルション、ポリウレタンエマルション、メチルメタクリレート−ブタジエン共重合体エマルション、ビニルピリジン重合体エマルション、ブチル重合体エマルション、チオコール重合体エマルション、アクリレート重合体エマルションなどの水分散エマルション重合体やこれら重合体にアクリル酸やメタクリル酸などの他の成分を共重合して得られる重合体が挙げられる。
【００２５】
本発明の原版に使用される（Ｄ）感熱マスク層は、バインダー及び赤外線レーザーを吸収し熱に変換する機能と紫外光を遮断する機能を有する材料から構成される。また、これら以外の任意成分として、顔料分散剤、フィラー、界面活性剤又は塗布助剤などを本発明の効果を損なわない範囲で含有することができる。具体的な感熱マスク層の例として特許第２７７３９８１号や特許４２００５１０号などが挙げられる。
【００２６】
（Ｄ）感熱マスク層上には、剥離可能な可撓性カバーフィルムを設けて印刷原版を保護することが好ましい。好適な剥離可能な可撓性カバーフィルムとしては、例えばポリエチレンテレフタレートフィルム、ポリエチレンナフタレートフィルム、ポリブチレンテレフタレートフィルムを挙げることができる。しかしながら、このような保護フィルムは絶対に必要というものではない。
【００２７】
本発明のフレキソ印刷原版を製造する方法は特に限定されないが、一般的には以下のようにして製造される。
まず、感熱マスク層の全成分を適当な溶媒に溶解させて溶液を作製するか、或いはカーボンブラック等の顔料を用いるときは、顔料以外の全成分を適当な溶媒に溶解させ、そこに顔料を分散させて分散液を作製する。次に、このような溶液又は分散液を感熱マスク層用支持体（例、ＰＥＴフィルム）上に塗布して、溶剤を蒸発させる。その後、保護層成分を上塗りし、一方の積層体を作成する。さらに、これとは別に支持体上に塗工により感光性樹脂層を形成し、他方の積層体を作成する。このようにして得られた二つの積層体を、圧力及び／又は加熱下に、感光性樹脂層が保護層に隣接するように積層する。なお、感熱マスク層用支持体は、印刷原版の完成後はその表面の保護フィルムとして機能する。
【００２８】
本発明の印刷原版から印刷版を製造する方法としては、保護フィルムが存在する場合には、まず保護フィルムを感光性印刷版から除去する。その後、感熱マスク層をＩＲレーザにより画像様に照射して、感光性樹脂層上にマスクを形成する。好適なＩＲレーザの例としては、ＮＤ／ＹＡＧレーザ（１０６４ｎｍ）又はダイオードレーザ（例、８３０ｎｍ）を挙げることができる。コンピュータ製版技術に適当なレーザシステムは、市販されており、例えばダイオードレーザシステムＣＤＩ  Ｓｐａｒｋ（エスコグラフィックス社）、半導体レーザーシステムＴｈｅｒｍｏｆｌｅｘ（コダック社製）を使用することができる。このレーザシステムは、印刷原版を保持する回転円筒ドラム、ＩＲレーザの照射装置、及びレイアウトコンピュータを含み、画像情報は、レイアウトコンピュータからレーザ装置に直接移される。
【００２９】
画像情報を感熱マスク層に書き込んだ後、感光性印刷原版にマスクを介して活性光線を全面照射する。これは版をレーザシリンダに取り付けた状態で行うことも可能であるが、版をレーザ装置から除去し、慣用の平板な照射ユニットで照射する方が規格外の版サイズに対応可能な点で有利であり一般的である。その後、照射された版は現像され、印刷版を得る。現像工程は、慣用の現像ユニットで実施することができる。
【実施例】
【００３０】
以下、実施例により本発明を具体的に示すが、本発明はこれらに限定されるものではない。
【００３１】
参考例  感光性樹脂組成物（Ａ）の作成
ブタジエンゴム（日本合成ゴム製ＢＲ０２：ムーニー粘度１００℃：４３）２２重量部、ニトリルーブタジエンゴム（日本合成ゴム製Ｎ２２０ＳＨ：ムーニー粘度１００℃：８０）３２質量部、（Ｂ）光重合性化合物としてオリゴブタジエンアクリレート（分子量約２７００）２５質量部、単官能メタクリレート４質量部、３官能メタクリレート４質量部、（Ｃ）光重合開始剤としてベンジルジメチルケタール１質量部、親水性重合体として共栄社化学（株）製のＰＦＴ−３（ウレタンウレア構造を有する分子量約２０，０００の化合物、不揮発分２５％）４３質量部、重合禁止剤としてハイドロキノンモノメチルエーテル０．１質量部をトルエン６０質量部とともに容器中で混合し、次に加圧ニーダーを用いて１０５℃で混練し、その後トルエンを減圧除去することにより、樹脂組成物（Ａ）を得た。
【００３２】
参考例  感熱マスク層塗工液の調製
感熱マスク層の塗工液には、カーボンブラック分散液（オリエント化学工業（株）製、ＡＭＢＫ−８）と共重合ポリアミドの混合物を用いた。混合物中の各成分の混合割合は、固形分重量比でカーボンブラック：分散樹脂：共重合ポリアミド＝３５：２８：３７であった。
【００３３】
（実施例１）
保護層用組成物Ｉの調製
ポリビニルアルコール（ゴーセノール  ＫＬ−０３  日本合成化学（株））とアクリルエマルション（ボンコートＳＥＰ１１９  ＤＩＣ社製、固形分濃度  ４５％）を、５０／５０の固形重量割合で混合して保護層用組成物Ｉを得た。
【００３４】
感熱マスクフィルムの作成
ＰＥＴフィルム（東洋紡績（株）、Ｅ５０００、厚さ１００μｍ）の両面に離型処理を施した後、参考例の感熱マスク層塗工液をバーコーター♯１２を用いて塗工し、１２０℃×５分乾燥した。この時の光学濃度は２．３であった。この光学濃度は白黒透過濃度計ＤＭ−５２０（大日本スクリーン製造（株））によって測定した。次いで、上記保護層用組成物Ｉを乾燥後の厚みが１．５μｍになるように適切な種類のバーコーターを用いて塗工し、１２０℃×５分乾燥した。
【００３５】
フレキソ印刷原版
共重合ポリエステル系接着剤を塗工したＰＥＴフィルム支持体（東洋紡績（株）、Ｅ５０００、厚さ１２５μｍ）上に参考例の感光性樹脂組成物を配置し、その上から感熱マスクフィルムを重ね合わせた。その後、ヒートプレス機を用いて１００℃でラミネートし、ＰＥＴ支持体、接着層、感光性樹脂層、保護層、感熱マスク層および離型処理ＰＥＴ保護フィルム（カバーフィルム）からなるフレキソ印刷原版を得た。版の総厚は１．９０ｍｍであった。
【００３６】
フレキソ印刷原版からの印刷版の製造
まず、フロアー層を形成するために原版のＰＥＴ支持体側から化学線（光源Ｐｈｉｌｉｐｓ  １０Ｒ、３６５ｎｍにおける照度８ｍＷ／ｃｍ２）を１分間照射した。続いて、離型処理ＰＥＴフィルム（カバーフィルム）を剥離した。この版を、Ｔｈｅｒｍｏｆｌｅｘ  Ｎａｒｒｏｗ（ＫＯＤＡＫ社製）の回転ドラムに感熱マスク層が表側にくるように巻き付け、真空引き後、画像形成を行った。アブレーション後、版を取り出し平面に戻し、マスクの開口サイズが１００μｍであることをレーザー顕微鏡（ＶＫ９５１０  キーエンス社製）で１０００倍に拡大して確認した。つづいて、版の全面に化学線（光源Ｐｈｉｌｉｐｓ  １０Ｒ、３６５ｎｍにおける照度８ｍＷ／ｃｍ２）を６分照射した。その後、Ａ＆Ｖ（株）製現像機（Ｓｔｕｃｋ  Ｓｙｓｔｅｍ）で、４０℃で８分現像を行った。現像液には、食器洗剤Ｃａｓｃａｄｅ（米国Ｐ＆Ｇ製）を１％添加した水道水を使用した。現像後、６０℃で１０分乾燥し、化学線を１０分間照射し、最後に表面粘着性を除去するために殺菌灯を５分間照射した。
【００３７】
上記方法で得られた印刷版（レリーフ）の形状は以下方法で測定した。
レリーフの細線幅：レーザー顕微鏡（ＶＫ９５１０、キーエンス社製）を用いて１０００倍の拡大で、ピッチ０．１μｍで立体画像を測定した。線の中心部高さから２μｍ低下するまでの水平距離をレリーフ線幅とした。
レリーフの形状：レーザー顕微鏡（ＶＫ９５１０、キーエンス社製）を用いて１０００倍の拡大で、ピッチ０．１μｍで立体画像を測定した。１００μｍ細線の端部から、高さが１０μｍ下がった位置までの水平距離が１５μｍ未満である場合をフラットトップ、１５μｍ以上ある場合をラウンドトップとして区別した。
【００３８】
上記方法で得られた印刷版（レリーフ）を以下のようにして評価した。
微細文字印刷性：フレキソ印刷機ＦＰＲ３０２（エム・シーケー社製）を用い、８００ＬＰＩのアニロックスを用いて行った。インキはＵＶインキ（商品名：ＰＨＡＬ−０３（Ｔ＆Ｋ ＴＯＫＡ 社製））を用いて行った。被印刷体にはコート紙（商品名：パールコート  王子製紙製）を用いた。印刷速度は５０ｍ／分で行った。１Ｐ文字が鮮明に印刷できた場合を「○」、わずかに太りができた場合を「△」、文字が読めなかった場合を「×」とした。
印圧依存性：適性印圧よりも、３０μｍ印圧を高くしたときの文字印刷性の変化で評価を行った。大きな違いが無かった場合を「○」、大きな違いがでた場合を「×」とした。
【００３９】
これらの性能評価の結果を以下の表１に示す。
【００４０】
【表１】
2013156495.tif 000002
【００４１】
（実施例２）
以下、保護層用組成物ＩＩを用いて実施例１と同様の評価を行った。
ポリビニルアルコール（ゴーセノール  ＫＬ−０３  日本合成化学（株））と可塑剤（サンフレックスＳＥ２７０  三洋化成工業製  脂肪族多価アルコール系ポリエーテルポリオール（ヘキサン１，２，３，４，５，６ヘキサオールのオキシエチレンオール変性物）、  固形分濃度８５％）とアクリルエマルション（ボンコートＳＥＰ−１１９  ＤＩＣ社製、固形分濃度  ４５％）を、５０／２５／２５の固形重量割合で混合して保護層用組成物IIを得た。
【００４２】
（実施例３）
以下、保護層用組成物IIIを用いて実施例１と同様の評価を行った。
ポリビニルアルコール（ゴーセノール  ＫＬ−０３  日本合成化学（株））と可塑剤（サンフレックスＳＥ２７０  三洋化成工業製  脂肪族多価アルコール系ポリエーテルポリオール（ヘキサン１，２，３，４，５，６ヘキサオールのオキシエチレンオール変性物）、  固形分濃度８５％）とＳＢＲエマルション（Ｎｉｐｏｌ  ＳＸ１１０５、固形分濃度  ４５％）を、５０／２５／２５の固形重量割合で混合して保護層用組成物IIIを得た。
【００４３】
（実施例４）
以下、保護層用組成物IVを用いて実施例１と同様の評価を行った。
ポリビニルアルコール（ゴーセノ―ル  ＫＬ−０３  日本合成化学（株））と可塑剤（サンフレックスＳＥ２７０  三洋化成工業製  脂肪族多価アルコール系ポリエーテルポリオール（ヘキサン１，２，３，４，５，６ヘキサオールのオキシエチレンオール変性物）、  固形分濃度８５％）とＮＢＲエマルション（Ｎｉｐｏｌ  ＳＸ１５０３Ａ、固形分濃度  ４２％）を、５０／２５／２５の重要重量割合で混合して保護層用組成物IVを得た。
【００４４】
（実施例５）
以下、保護層用組成物Ｖを用いて実施例１と同様の評価を行った。
ポリビニルアルコール（ゴーセノール  ＫＬ−０３  日本合成化学（株））と可塑剤（サンフレックスＳＥ２７０  三洋化成工業製  脂肪族多価アルコール系ポリエーテルポリオール（ヘキサン１，２，３，４，５，６ヘキサオールのオキシエチレンオール変性物）、  固形分濃度８５％）とポリエステルエマルション（バイロナールＭＤ１４００、東洋紡績製、固形分１５％）を、５０／２５／２５の固形重量割合で混合して保護層用組成物Ｖを得た。
【００４５】
（実施例６）
感光層には、市販されているＦｌｉｎｔ社製Ｎｙｌｏｆｌｅｘ ＡＣＥＤIIから感光層をとりだして使用した（感光層性樹脂層Ｂ）。保護層と感熱マスク層は実施例２と同じものを用いた。実施例１と同様の評価を行った。
【００４６】
（実施例７）
感光層には、市販されている旭化成イーマテリアルズ社製ＡＷＰから感光層をとりだして使用した（感光性樹脂層Ｃ）。保護層と感熱マスク層は実施例２と同じものを用いた。実施例１と同様の評価を行った。
【００４７】
（比較例１）
保護層を用いずに実施例１と同様の評価を行った。
【００４８】
（比較例２）
以下、保護層用組成物VIを用いて実施例１と同様の評価を行った。
ポリビニルアルコール（ゴーセノール  ＫＬ−０３  日本合成化学（株））単独から保護層用組成物VIを得た。
【００４９】
（比較例３）
以下、保護層用組成物VIIを用いて実施例１と同様の評価を行った。
アクリルエマルション（ボンコートＳＥＰ−１１９  ＤＩＣ社製、固形分濃度  ４５％）単独から保護層用組成物VIIを得た。
【００５０】
（比較例４）
以下、比較保護層用組成物VIIIを用いて実施例１と同様の評価を行った。
ポリビニルアルコール（ゴーセノール  ＫＬ−０３  日本合成化学（株））と可塑剤（サンフレックスＳＥ２７０  三洋化成工業製  脂肪族多価アルコール系ポリエーテルポリオール（ヘキサン１，２，３，４，５，６ヘキサオールのオキシエチレンオール変性物）、  固形分濃度８５％）を、６０／４０の固形重量割合で混合して保護層用組成物VIIIを得た。
【００５１】
（比較例５）
感光層には、市販されているＦｌｉｎｔ社製Ｎｙｌｏｆｌｅｘ ＡＣＥＤIIから感光層をとりだして使用した（感光性樹脂層Ｂ）。保護層と感熱マスク層は比較例４と同じものを用いた。実施例１と同様の評価を行った。
【００５２】
表１から明らかな通り、１００μｍのマスク開口時に得られるレリーフ細線幅が８０μｍ以上９８μｍ未満であり、かつレリーフ形状がフラットトップである場合、微細文字印刷性に優れ且つ印圧依存性が小さい。一方、比較例１、３にあるように、レリーフ幅が８０μｍ未満では微細画像が一部再現しないことがある。また、ラウンドトップの場合僅かの印圧の差で印刷性に大きな違いが生じる。比較例２、４，５にあるように、レリーフ幅が１００μｍを越える場合では、印刷された文字に太りがあり、鮮明性が低下する。
【産業上の利用可能性】
【００５３】
本発明のフレキソ印刷原版は、微細文字を鮮明に印刷できることから特にタグ印刷用途におけるフレキソ印刷版として有用に利用できる。